(57)【要約】【課題】オートクレーブによる高温・高圧処理を必要とすることなく室温で積層体の製造が可能で、さらには板ズレを生じにくい等の優れた品質を有するホットメルト型紫外線架橋透明粘着シート、またこれを使用して得られる積層体を提供する。【解決手段】１３０℃における溶融粘度が１５万〜５０万（ｍＰａ・ｓ）である（メタ）アクリル酸エステル系共重合体に対して、光ラジカル開始剤の少なくとも水素引き抜きタイプ光ラジカル開始剤を含有してなるホットメルト型紫外線架橋透明粘着剤をホットメルト成形した後に紫外線照射させて架橋させた粘着シートであって、４０℃保持力が１．０ｍｍ以上１３ｍｍ未満のズレ長さであることを特徴とする。【選択図】なし【特許請求の範囲】
【請求項１】
１３０℃における溶融粘度が１５万〜５０万（ｍＰａ・ｓ）である（メタ）アクリル酸エステル系共重合体に対して、光ラジカル開始剤の少なくとも水素引き抜きタイプ光ラジカル開始剤を含有してなるホットメルト型紫外線架橋透明粘着剤をホットメルト成形した後に紫外線照射させて架橋させた粘着シートであって、４０℃保持力が１．０ｍｍ以上１３ｍｍ未満のズレ長さであることを特徴とするホットメルト型紫外線架橋透明粘着シート。
【請求項２】
前記（メタ）アクリル酸エステル系共重合体のＴｇが−２０℃以下であることを特徴とする請求項１に記載のホットメルト型紫外線架橋透明粘着シート。
【請求項３】
請求項１又は２に記載の透明粘着シートを中間層として用いて少なくともその片面に透明なガラス板又は合成樹脂板を積層してなる積層体。
【発明の詳細な説明】
【技術分野】
【０００１】
本発明は、防犯性、安全性、防災の要求される住宅建材用窓、工作機械用窓、車両・鉄道・船舶・航空機用窓、ヘルメット風防、ゴーグル、貴金属や美術品のショーケース、金融関係の窓、積層光学レンズ等の合わせガラスや耐衝撃性、軽量性、視認性の求められる液晶表示、ＰＤＰ（プラズマディスプレイ）表示、ＥＬ（有機エレクトロルミネッセンス）表示等の平面型画像装置及び太陽電池モジュール、センサー、ゲージ、メーター類の透明保護パネル積層体に利用できるホットメルト型紫外線架橋透明粘着シート及び積層体に関するものである。
【背景技術】
【０００２】
従来、合わせガラスや保護パネルはガラス板が主に用いられていたが、近年これらの防犯性、安全性、防災性、軽量化、耐衝撃性向上の要求が高まり、ガラス板に変わる材料としてアクリル板やポリカーボネート（ＰＣ）板などの合成樹脂板を合わせた異種合わせガラスが広く用いられるようになった。
しかしながら、ガラス板と合成樹脂板の線膨張係数が異なることから、従来の熱可塑性樹脂を用いたオートクレーブ方式や特許文献１に開示されるような液状接着剤を注入して紫外線や熱硬化で製作した合わせガラスでは反り、剥離、割れなどの問題が解決出来なかった。
さらに、年々過激化する犯罪に対して従来の窓貼りフィルムでは防犯性や安全性能が充分でないため、車両、一般住宅、金融や高価な物品を扱う店舗関係の窓やショーケースにＰＣ合わせガラス等の要求が高まっているが、大面積になるほど反り、剥離、割れが大きくなること、既存の窓を取り替え無ければならないこと等の問題があった。
また、画像表示装置等に保護パネルを積層する場合では圧力や熱が加えにくく、直接表示パネルに積層することが難しく、軽量化や薄肉化できない等の問題があった。
【０００３】
【特許文献１】特開平７−２９０６４７号公報
【発明の開示】
【発明が解決しようとする課題】
【０００４】
本発明は、前記従来技術の問題点を考慮してなされたものであって、オートクレーブによる高温・高圧処理を必要とすることなく室温で積層体の製造が可能で、さらには板ズレを生じにくい等の優れた品質を有するホットメルト型紫外線架橋透明粘着シート、またこれを使用して得られる積層体を提供することにある。
【課題を解決するための手段】
【０００５】
（１）１３０℃における溶融粘度が１５万〜５０万（ｍＰａ・ｓ）である（メタ）アクリル酸エステル系共重合体に対して、光ラジカル開始剤の少なくとも水素引き抜きタイプ光ラジカル開始剤を含有してなるホットメルト型紫外線架橋透明粘着剤をホットメルト成形した後に紫外線照射させて架橋させた粘着シートであって、４０℃保持力が１．０ｍｍ以上１３ｍｍ未満のズレ長さであることを特徴とするホットメルト型紫外線架橋透明粘着シートである。
（２）前記（メタ）アクリル酸エステル系共重合体のＴｇが−２０℃以下であることを特徴とする。
（３）上記（１）又は（２）に記載の透明粘着シートを中間層として用いて少なくともその片面に透明なガラス板又は合成樹脂板を積層してなる積層体である。
【発明の効果】
【０００６】
本発明によれば、オートクレーブによる高温・高圧処理を必要とすることなく、室温で合成樹脂板やガラス板の貼り合わせを簡便に行なうことができ、板ズレを生じにくい等の優れた品質を有するホットメルト型紫外線架橋透明粘着シート、またこれを使用して得られる積層体が提供される。
【発明を実施するための最良の形態】
【０００７】
請求項１に係る発明に用いるホットメルト型紫外線架橋透明粘着剤は、（メタ）アクリル酸エステル系共重合体に対して、少なくとも光ラジカル開始剤の１種である水素引き抜きタイプ光ラジカル開始剤を含有したことを特徴とする。
一般的な紫外線架橋粘着剤はＵＶ架橋モノマーと光開始剤の両方を含有し無ければならないが、本発明者は鋭意検討した結果、（メタ）アクリル酸エステル系共重合体に対して、ＵＶ架橋モノマーを含有することなく、少なくとも水素引き抜きタイプ光ラジカル開始剤があれば紫外線架橋できることを見出した。
【０００８】
水素引き抜きタイプ光ラジカル開始剤は、他の分子から水素を引き抜く形でラジカルを生成する光重合開始剤で、本発明で用いる代表的な水素引き抜きタイプ光ラジカル開始剤としては、透明性、硬化性の点でベンゾフェノンが好ましく、粘着シートの膜厚やＵＶ照射条件に合わせて含有量を選択できる。その他にベンジル、O−ベンゾイル安息香酸メチル、アクリル化ベンゾフェノン、チオキサンソン、３−ケトクマリン、２−エチルアンスラキノン、カンファーキノン、ミヒラーケトン、テトラ（ｔ−ブチルパーオキシカルボニル）ベンゾフェノン等の１種又はこれらから選ばれた２種以上の混合物や解裂タイプ光ラジカル開始剤との混合物等も使用できる。
【０００９】
光ラジカル開始剤の含有量は、（メタ）アクリル酸エステル系共重合体に対して、０．０１〜１．０重量％の範囲が良く、厚膜硬化性、透明性、経時安定性を考慮すると好ましくは０．０５〜０．５重量％が適している。
【００１０】
（メタ）アクリル酸エステル系共重合体を形成するために用いる（メタ）アクリレート、すなわち、アルキルアクリレート又はアルキルメタクリレート成分としてはアルキル基がｎ−オクチル、イソオクチル、２−エチルヘキシル、ｎ−ブチル、イソブチル、メチル、エチル、イソプロピルのうちのいずれか１つであるアルキルアクリレート又はアルキルメタクリレートの１種又はこれらから選ばれた２種以上の混合物が使用できる。その他の成分として、カルボキシル基、水酸基、グリシジル基等の有機官能基を有するアクリレート又はメタクリレートを共重合しても良い。
前記アルキル（メタ）アクリレート成分と有機官能基を有する（メタ）アクリレート成分を適宜に選択、組み合わせたモノマー成分を出発原料として加熱重合して得ることができる。
【００１１】
室温で品質の良い積層体が製造出来るような柔軟な粘着シートを得るため、架橋前の（メタ）アクリル酸エステル系共重合体の特性として次のような溶融粘度及び／又はＴｇの要件を備えたものが好ましい。
(a) （メタ）アクリル酸エステル系共重合体の１３０℃における溶融粘度が５万〜５０万（ｍＰａ・ｓ）であること
(b) （メタ）アクリル酸エステル系共重合体のＴｇが−２０℃以下であること
【００１２】
重合して得た（メタ）アクリル酸エステル系共重合体の溶融粘度及びＴｇは、例えば、レオメトリックス社製の粘弾性測定装置ダイナミックアナライザーＲＤＡ−ＩＩを用いて測定される。
溶融粘度の場合はパラレルプレート２５ｍｍφ、歪み２％、１３０℃、０．０２Ｈｚで測定した時の粘度（η＊）値を読みとる。
Ｔｇの場合はパラレルプレート２５ｍｍφ、歪み２％、周波数１Ｈｚで測定した時のＴａｎδの極大値を示す温度を読みとる。
【００１３】
（メタ）アクリル酸エステル系共重合体の溶融粘度は５万〜５０万（ｍＰａ・ｓ）の範囲で、Ｔｇは−２０℃以下が良い。溶融粘度が５万（ｍＰａ・ｓ）未満では、厚膜成形時の厚み精度が得られないことや、架橋シートに十分な柔軟性が得られない要因になる。溶融粘度が５０万（ｍＰａ・ｓ）を超えるとホットメルト加工性が難しくなる。
また、Ｔｇが−２０℃より高いと積層体の低温での耐久性が低下する要因になる。
柔軟性、耐久性から鑑みて、溶融粘度が１５万〜４０万（ｍＰａ・ｓ）、Ｔｇが−６０〜−４０℃の範囲に調製することがより好ましい。
上記のような（メタ）アクリル酸エステル系共重合体に、水素引き抜きタイプ光ラジカル開始剤を含有してホットメルト型紫外線架橋粘着剤を得ることができる。
【００１４】
透明粘着シートは、上記の粘着剤を、通常、厚さ０．０５〜２ｍｍのシート状に成形した後に紫外線を照射して架橋させることにより得られる。シート状への成形は、通常、離型フィルム上に積層する形で形成され、実施例に例示するように、溶融状態の透明粘着剤を２枚の離型フィルム（少なくとも一方は透明性の離型フィルム）間に挟まれるよう形成するのが好ましい態様である。透明なフィルムを通して紫外線を照射して架橋することにより透明粘着シート得られる。
【００１５】
本発明に係るホットメルト型紫外線架橋透明粘着シートは、接着耐久性を得るために好ましい粘着シートの保持力（凝集力）を備えたものであり、前記粘着剤をホットメルト成形した後に紫外線照射させて架橋させた粘着シートであって、その４０℃保持力が１．０ｍｍ以上１３ｍｍ未満のズレ長さであることを特徴とする。
【００１６】
ここで、その保持力は、０．５ｍｍの厚みに成形して紫外線架橋させた粘着シートを３８μｍＰＥＴフィルムで背貼りした後、ＪＩＳ Ｚ  ０２３７で規定するところのＳＵＳ板を用いて、面積２０ｍｍ×２０ｍｍで接着させ、４０℃の環境下で４．９Ｎの荷重をＳＵＳ板の面に沿う方向に２時間かけた後のズレ長さによって測定される。
保持力のズレが１．０ｍｍ未満であると凝集力が大きくて、異なる板材の積層体の場合では冷熱試験で線膨張係数の差を吸収できずに反り、剥離、割れを生じる。ズレが１３ｍｍ以上では凝集力が小さくて、積層した板がズレ落ちたり、粘着シートが発泡して外観不良を起こす可能性がある。好ましくは５ｍｍ〜１０ｍｍの範囲に調整することが積層後の耐久性をもっとも満足させることができる。
【００１７】
請求項３に係る発明では、上記のような透明粘着シートを中間層として用いて少なくともその片面に透明なガラス板又は合成樹脂板を積層してなる積層体とする。
従来の合わせガラスのような透明積層体は、２枚のガラス板と熱可塑性樹脂や液状接着剤を用いるのに対して、本発明は室温環境で接着可能な柔軟な粘着シートを用いることにより作製するものである。
例えば、前記透明粘着シートを用いてガラス板同士、ガラス板と合成樹脂板又は合成樹脂板同士を少なくとも２枚以上積層してなる透明積層体として構成し得る。２枚以上の積層構成は、ガラス板／合成樹脂板／ガラス板、合成樹脂板／ガラス板／合成樹脂板など交互に積層しても良い。透明な積層体あるいは片面のみが透明な板である積層体は、良好な透明性を有する。例えば一方が透明板であれば、他方が不透明な金属板や意匠性の板などであっても良く、板に限らずフィルムやシートでも差し支えない。なお、片面に透明な板を設ける必要のない場合、本発明に係る透明粘着剤を用いて金属板／金属板等の積層体として構成することもできる。
【００１８】
積層体の作製方法には、種々の方法があるが、オートクレーブを用いずに積層できる方法として、例えば、次のような方法が挙げられる。
先ず、積層体を構成する一方の板状体に、予め本発明の透明粘着シートを貼り、次いで粘着剤面を介して、他方の板状体を真空にした後にプレスして積層する方法がある。
また、先ず、積層体を構成する一方の板状体に、予め本発明の透明粘着シートを貼り、次いで粘着剤面を介して、他方の板状体をニップロール間で初めて接触するようにニップロールとの間に搬入させ、ロールの圧力で気泡を押し出しながら両方の板を連続的に積層する方法がある。
このようにして、良好な品質を有する積層体を得ることができる。
【００１９】
以上、本発明の実施の形態を説明したが、本発明は上記の実施の形態に限定されるものではなく、本発明の要旨の範囲で種々の変形、付加等が可能である。
【実施例】
【００２０】
以下、実施例について説明するが、本発明はこれに限定されるものではない。
（実施例１）
アクリル酸エステル共重合体：１００重量部に対し、水素引き抜きタイプ光開始剤としてベンゾフェノン：０．１重量部を添加して溶融攪拌し、透明粘着剤となし、これを厚さ７５μｍと１００μｍの離型ＰＥＴに挟んで厚み０．５ｍｍのシート状にホットメルト成形して、高圧水銀ランプを用いて片面積算光量３６００ｍＪ／ｃｍ２ を離型ＰＥＴ越しに表裏照射させて透明粘着シートを得た。積算光量は、オーク製作所製ＵＶ−Ｍ１０のＵＶ３ｔセンサーにＸ１９フィルターを装着して測定した。
用いたアクリル酸エステル共重合体の組成はｎ−ブチルアクリレート：７８．４重量％、２−エチルヘキシルアクリレート：１９．６重量％、アクリル酸：２．０重量％を共重合させたもので、Ｔｇは−４０℃、１３０℃溶融粘度は２５万（ｍＰａ・ｓ）であった。
【００２１】
上記粘着シートを中間膜形成用のシートとして用いて、以下に示す方法で透明積層体を作製した。作製の際の温度条件は、室温（２０℃）下で行なった。
作製方法は予め８０℃で乾燥させておいた市販のポリカーボネート（ＰＣ）板（厚さ５ｍｍ、巾３００ｍｍ、長さ６００ｍ）の一方に片面の離型フィルムを剥がした中間膜用粘着シートをニップロールと駆動ロール間で、初めて接触するようにロール間へ搬入させ、線圧力：９．８Ｎ／ｃｍ、速度：５ｍ／分で貼った後、残りの離型フィルムを剥がした。
次に上記粘着シートを貼ったＰＣ板を粘着シートを介して市販のフロートガラス板（厚さ３ｍｍ、巾３００ｍｍ、長さ６００ｍｍ）に接触させずに向かい合わせ、２枚の板の端部をニップロールと駆動ロール間で、初めて接触するように送りこみ、ニップロール（線圧力：２９４Ｎ／ｃｍ、速度：０．５ｍ／分）に挟んで透明積層体を得た。
【００２２】
（実施例２）
実施例１で用いたアクリル酸エステル共重合体：１００重量部に対し、光開始剤としてチバ・スペシャリティ・ケミカルズ社製イルガキュア５００（水素引抜型開始剤のベンゾフェノン／解裂型光開始剤のイルガキュア１８４＝５０／５０ブレンド品）：０．１５重量部を添加して溶融攪拌し、透明粘着剤となし、これを厚さ７５μｍと１００μｍの離型ＰＥＴに挟んで厚み０．５ｍｍのシート状にホットメルト成形して、高圧水銀ランプを用いて片面積算光量３６００ｍＪ／ｃｍ２ を離型ＰＥＴ越しに表裏照射させて透明粘着シートを得た。他の条件は実施例１と同様に行った。
こうして得た透明粘着シートを用いて実施例１と同様の方法で透明積層体を得た。
【００２３】
（実施例３）
アクリル酸エステルの組成比は実施例１と同様とし、溶融粘度を４０万（ｍＰａ・ｓ）に調製したアクリル酸エステル共重合体：１００重量部に対し、ベンゾフェノン：０．１重量部を溶融攪拌した後、実施例１と同様の方法で透明粘着シート及び透明積層体を得た。
【００２４】
（比較例１）
実施例１で用いたアクリル酸エステル共重合体：１００重量部に対し、光開始剤として解裂型光ラジカル開始剤のチバ・スペシャリティ・ケミカルズ社製イルガキュア１８４：１．０重量部を溶融攪拌した後、実施例１と同様の方法で透明粘着シート及び透明積層体を得た。
【００２５】
（比較例２）
実施例１で用いたアクリル酸エステル共重合体：１００重量部に対し、光開始剤としてチバ・スペシャリティ・ケミカルズ社製イルガキュア５００：１．２重量部を溶融攪拌した後、実施例１と同様の方法で透明粘着シート及び透明積層体を得た。
【００２６】
（比較例３）
実施例１で用いたアクリル酸エステル共重合体：１００重量部に対し、光開始剤としてイルガキュア５００：０．００８重量部を溶融攪拌した後、実施例１と同様の方法で透明粘着シート及び透明積層体を得た。
【００２７】
（比較例４）
アクリル酸エステルの組成比はｎ−ブチルアクリレート：７０重量％、２−エチルヘキシルアクリレート：５重量％、アクリル酸：２５重量％を共重合させ、Ｔｇは−１０℃、１３０℃溶融粘度は１０万（ｍＰａ・ｓ）に調製したアクリル酸エステル共重合体：１００重量部に対し、光開始剤としてイルガキュア５００：０．８重量部を溶融攪拌した後、実施例１と同様の方法で透明粘着シート及び透明積層体を得た。
【００２８】
（比較例５）
アクリル酸エステルの組成比は実施例１と同様とし、溶融粘度を４万（ｍＰａ・ｓ）に調製したアクリル酸エステル共重合体：１００重量部に対し、イルガキュア５００：１．０重量部を溶融攪拌した後、実施例１と同様の方法で透明粘着シート及び透明積層体を得た。
【００２９】
（試験及び評価）
作製した粘着シートについて、前記の測定方法により４０℃保持力を測定し、また透明積層体については、−２０〜８０℃ヒート（４サイクル／日）サイクルで２週間試験した後の積層体ついて外観観察した結果を表１に示した。外観観察による評価は、発泡なし、剥離なし、板ズレなしのすべてを満たすものを○とした。
【００３０】
【表１】
2008169394.tif 000002
【００３１】
表１の結果から明らかなように、実施例１〜３の各透明粘着シートを用いた場合、室温での積層加工が可能で外観上満足のできる、耐久性にも優れた積層体を得ることができたのに対し、本発明の請求項１の構成を満たさない粘着剤を用いた比較例１〜３の各透明粘着シートにあっては、保持力、外観観察いずれも良好な結果が得られなかった。なお、比較例４，５では、保持力の点では良好であるも、外観観察において剥離を生じた。